(57)【要約】      （修正有）【課題】高い付着性を有し、かつ、遮熱性及び断熱性に優れた薄い防水構造、該防水構造を形成するための防水工法、及び遮熱性及び防水性を有する断熱材を提供する。【解決手段】躯体１上に積層された、少なくとも１層の遮熱性を有する防水層２と、該防水層上に積層された、少なくとも１層の遮熱性及び防水性を有する断熱層３と、該断熱層上に積層された、少なくとも１層の遮熱性を有するトップコート層４と、を備えることを特徴とする防水構造、及びＴｇが−４０℃〜−２０℃であるコアシェル型エマルション、吸油量が１０〜４０ｍｌ／１００ｇである体質顔料、カーボンブラック以外の着色顔料、及び平均粒径が３０〜３００μｍである中空粒子を含有することを特徴とする断熱材。【選択図】図１
2016211364.tif 000002
【特許請求の範囲】
【請求項１】
躯体上に積層された、少なくとも１層の遮熱性を有する防水層と、
該防水層上に積層された、少なくとも１層の遮熱性及び防水性を有する断熱層と、
該断熱層上に積層された、少なくとも１層の遮熱性を有するトップコート層と、
を備えることを特徴とする防水構造。
【請求項２】
前記防水層、前記断熱層及び前記トップコート層が密着した多層構造を形成し、透水性を有しない請求項１に記載の防水構造。
【請求項３】
前記断熱層が前記防水層に用いられる防水材と同じ塗材成分を含む断熱材を塗工してなる請求項１又は２に記載の防水構造。
【請求項４】
前記塗材成分が、Ｔｇが−４０℃〜−２０℃であるコアシェル型エマルション、吸油量が１０〜４０ｍｌ／１００ｇである体質顔料、及びカーボンブラック以外の着色顔料を含有する塗材成分であって、その近赤外領域日射反射率が５０％以上である塗材成分である請求項３に記載の防水構造。
【請求項５】
前記塗材成分が、前記コアシェル型エマルションを４０〜７０質量％、前記体質顔料を１０〜４０質量％、及び前記着色顔料を３．８質量％以上含有する請求項４に記載の防水構造。
【請求項６】
前記体質顔料の平均粒径が２〜２０μｍである請求項４又は５に記載の防水構造。
【請求項７】
前記断熱層が、前記塗材成分に平均粒径が３０〜３００μｍである中空粒子を添加した断熱材を塗工してなる請求項４〜６のいずれか一項に記載の防水構造。
【請求項８】
請求項１〜７に記載の防水構造を形成ための工法であって、
躯体上に、遮熱性を有する防水材を少なくとも１層積層する工程と、
前記積層された防水層上に、遮熱性及び防水性を有する断熱材を少なくとも１層積層する工程と、
前記積層された断熱層上に、遮熱性を有するトップコートを少なくとも１層積層する工程と、
を有することを特徴とする防水工法。
【請求項９】
Ｔｇが−４０℃〜−２０℃であるコアシェル型エマルション、吸油量が１０〜４０ｍｌ／１００ｇである体質顔料、カーボンブラック以外の着色顔料、及び平均粒径が３０〜３００μｍである中空粒子を含有することを特徴とする断熱材。
【請求項１０】
前記コアシェル型エマルションを４０〜７０質量％、前記体質顔料を１０〜４０質量％、前記着色顔料を３．８質量％以上、及び前記中空粒子を４〜２０質量％含有する請求項９に記載の断熱材。
【請求項１１】
前記中空粒子が無機粒子、有機粒子及び有機エマルションからなる群から選ばれる少なくとも一種である請求項９又は１０に記載の断熱材。
【発明の詳細な説明】
【技術分野】
【０００１】
本発明は、防水構造、防水工法、並びに遮熱性及び防水性を有する断熱材に関する。
【背景技術】
【０００２】
屋外建築物用の塗材の用途は、色や模様をつけることが主であるが、近年、防水性や遮熱性を付与した塗材が開発されている。
【０００３】
特許文献１には、耐汚染性及び耐候性に優れた防水材が開示されている。この防水材によれば、耐汚染性及び耐候性に優れるため、トップコートを必要とせず、かつ、高い付着性を有するため、プライマーを必要とせずに種々の建造物に直接施工することができる。
【０００４】
特許文献２には、耐汚染性及び耐候性に優れ、さらに遮熱性に優れた防水材が開示されている。この防水材によれば、耐汚染性及び耐候性に優れるため、トップコートを必要とせず、かつ、高い付着性を有するため、プライマーを必要とせずに種々の建造物に直接施工することができる。また、この防水材によれば、遮熱性に優れているため、防水材に中空バルーンなどの塗膜物性に影響を与えるものを添加する必要のないことから、塗膜物性を好適に調整可能である。更に、この防水材を中塗り材として使用することにより、通常の遮熱性を持つトップコートを塗布する工法よりも優れた遮熱性を付与することができる。
【０００５】
また、従来、外壁又は屋根には断熱材が用いられており、断熱材の使用により、室内と屋外との間の熱の移動を制限することができる。断熱については、内断熱と外断熱とがある。
内断熱では、室内側から屋外側にかけて、内装下地、断熱材、コンクリート等の躯体、防水材、仕上塗材等の外壁材の順で積層構造を作っている（特許文献３参照）。
一方、外断熱では、室内側から屋外側にかけて、内装下地、コンクリート等の躯体、断熱材、防水材、仕上塗材等の外壁材の順で積層構造を作っている（特許文献４参照）。
内断熱及び外断熱ともに、防水材と断熱材とは異なる材質のものを使用しており、コストがかかること、また、作業が複雑であるため工期が長くなることが課題である。また、内断熱においては、冬季には壁面等が外気により冷却され壁面付近での結露発生が報告されている。さらに、外断熱においては、断熱材が躯体上に積層されているため蓄熱しやすく、断熱材上に積層された防水材及び仕上塗材等が高温になることにより劣化するため、防水性能を長期的に担保することが難しい。
【０００６】
上記の課題に対して、特許文献５には、中空粒子と、アクリル系樹脂とを混合させて構成される断熱材について提案している。この断熱材を躯体に直接塗工することで、簡易かつ低廉に外壁等に防水処理を兼ねた断熱処理を行うことができる。
【先行技術文献】
【特許文献】
【０００７】
【特許文献１】特許第５４１１０２４号公報
【特許文献２】特開２０１３−１７７８号公報
【特許文献３】特開２００２−７０１８８号公報
【特許文献４】特開２０１４−５５４３５号公報
【特許文献５】特開２００６−３４８６１８号公報
【発明の概要】
【発明が解決しようとする課題】
【０００８】
特許文献５は、断熱材に防水効果、遮熱効果を持たせており、中空粒子の種類については開示されているが、中空粒子に組み合わせる最適な塗材の種類及び含有成分の配合比について、具体的な検討がなされていない。また、多量の中空粒子を含有したアクリル系塗膜であるため、防水材に必要な塗膜の伸び及び強度を得ることが困難であり、防水性能を長期的に担保することが難しい。
【０００９】
したがって、本発明は、上記事情に鑑みてなされたものであって、高い付着性を有し、かつ、遮熱性及び断熱性に優れた薄い防水構造、該防水構造を形成するための防水工法、並びに、遮熱性及び防水性を有する断熱材を提供することを目的とする。
【課題を解決するための手段】
【００１０】
（１）本発明の防水構造は、躯体上に積層された、少なくとも１層の遮熱性を有する防水層と、該防水層上に積層された、少なくとも１層の遮熱性及び防水性を有する断熱層と、該断熱層上に積層された、少なくとも１層の遮熱性を有するトップコート層と、を備えることを特徴とする。
（２）本発明の防水構造は、前記防水層、前記断熱層及び前記トップコート層が密着した多層構造を形成し、透水性を有しないことが好ましい。
（３）本発明の防水構造は、前記断熱層が前記防水層に用いられる防水材と同じ塗材成分を含む断熱材を塗工してなることが好ましい。
（４）本発明の防水構造は、前記塗材成分が、Ｔｇが−４０℃〜−２０℃であるコアシェル型エマルション、吸油量が１０〜４０ｍｌ／１００ｇである体質顔料、及びカーボンブラック以外の着色顔料を含有する塗材成分であって、その近赤外領域日射反射率が５０％以上である塗材成分であることが好ましい。
（５）本発明の防水構造は、前記塗材成分が、前記コアシェル型エマルションを４０〜７０質量％、前記体質顔料を１０〜４０質量％、及び前記着色顔料を３．８質量％以上含有することが好ましい。
【００１１】
（６）本発明の防水構造は、前記体質顔料の平均粒径が２〜２０μｍであることが好ましい。
（７）本発明の防水構造は、前記断熱層が、前記塗材成分に平均粒径が３０〜３００μｍである中空粒子を添加した断熱材を塗工してなることが好ましい。
（８）本発明の防水工法は、（１）〜（７）に記載の防水構造を形成ための工法であって、躯体上に、遮熱性を有する防水材を少なくとも１層積層する工程と、前記積層された防水層上に、遮熱性及び防水性を有する断熱材を少なくとも１層積層する工程と、前記積層された断熱層上に、遮熱性を有するトップコートを少なくとも１層積層する工程と、を有することを特徴とする。
（９）本発明の断熱材は、Ｔｇが−４０℃〜−２０℃であるコアシェル型エマルション、吸油量が１０〜４０ｍｌ／１００ｇである体質顔料、カーボンブラック以外の着色顔料、及び平均粒径が３０〜３００μｍである中空粒子を含有することを特徴とする。
（１０）本発明の断熱材は、前記コアシェル型エマルションを４０〜７０質量％、前記体質顔料を１０〜４０質量％、前記着色顔料を３．８質量％以上、及び前記中空粒子を４〜２０質量％含有することが好ましい。
（１１）本発明の断熱材は、前記中空粒子が無機粒子、有機粒子及び有機エマルションからなる群から選ばれる少なくとも一種であることが好ましい。
【発明の効果】
【００１２】
本発明によれば、簡易に遮熱効果及び防水効果を備えた断熱層を外壁等に付与することができる。
【図面の簡単な説明】
【００１３】
【図１】本発明に係る防水構造の実施形態の一例を示す半断面正面図である。
【図２】従来における外断熱構造の一例を示す半断面正面図である。
【発明を実施するための形態】
【００１４】
＜防水構造＞
１．防水層、断熱層及びトップコート層の積層構造
図１は、本発明に係る防水構造の実施形態の一例を示す半断面正面図である。本発明の防水構造は、躯体１上に積層された、少なくとも１層の遮熱性を有する防水層２と、該防水層２上に積層された、少なくとも１層の遮熱性及び防水性を有する断熱層３と、該断熱層上に積層された、少なくとも１層の遮熱性を有するトップコート層４と、を備える。
【００１５】
躯体とは、床や壁、梁など建物の構造を支える骨組を意味するが、本発明においては、躯体上に施工された下地も含み、特に限定されない。具体的には、躯体としては、モルタル、コンクリート、ＡＬＣ（軽量気泡コンクリート）等が挙げられる。さらに、これらの上に施工された既存の下地としては、ウレタン、アクリルウレタン、塩化ビニル、ＦＲＰを含む各種プラスチック、合成ゴム、砂付きルーフィング、外壁仕上塗材、外壁ボード等が挙げられる。
【００１６】
本発明において、遮熱とは、日射などの光を吸収しないように反射することや、日射などの光を吸収することで温度の高くなった面から出る長波長放射が壁の内部に伝わらないようにすることを意味し、結果として、遮熱を行わないものと比較して壁の表面温度が低く保たれる。
一方で、断熱とは、内部に伝わっていく熱の量を小さくすることを意味し、結果として、断熱を行わないものと比較して、壁の裏面温度が低く保たれる。
【００１７】
本発明の防水構造は、外壁の内外間の熱の移動を制限することができ、その仕組みは次のとおりである。まず、トップコート層４において、日射などの光が反射され、また日射などの光によって発生する長波長放射が減量されることにより内部への侵入量を減ずる。次に、トップコート層４において防ぎきれずに伝わってきた熱は断熱層３に吸収され、内部に熱が伝わるのを防ぐ。さらに、トップコート層４及び断熱層３において防ぎきれない日射などの光は、防水層２で反射することにより、内部に熱を伝わることを防ぐ。したがって、防水層２、断熱層３及びトップコート層４の３層構造を有することにより、熱の伝達を３段階にわたって抑えることが可能である。
【００１８】
図２は、従来における外断熱構造の一例を示す半断面正面図である。従来の外断熱構造３０は、従来の躯体１１上に従来の断熱層１３、従来の防水層１２及び従来のトップコート層１４の順で積層された構造となっている。この外断熱構造では、従来の断熱層１３に外からの熱が蓄積することで、表面側に存在する従来の防水層１２及び従来のトップコート層１４が高温となり、熱によりダメージが大きいため防水性及び遮熱性が損なわれ、経時的に断熱効果、防水効果及び遮熱効果が落ちる。一方、本発明の防水構造１０及び２０は、図１の（Ａ）及び（Ｂ）に示すように、躯体１上に防水層２、断熱層３及びトップコート層４の順で積層された構造となっており、断熱層３が表面側にきているため、熱が風によって放散されやすい。したがって、時間が経っても、防水効果、断熱効果及び遮熱効果を維持することができる。
また、断熱層２は、図１（Ａ）のように平面でもかまわないが、図１（Ｂ）のように凹凸形状を備えることが好ましい。凹凸形状を備えることで、表面積が大きくなり、断熱層２に蓄熱する前に、風による放熱が行われやすい。また、凹凸形状はどのような形状でもよく、外壁の模様としての役割も担うことができる。
【００１９】
本発明の防水構造は、躯体１上に、防水層２、断熱層３及びトップコード層４が密着した多層構造を形成し、透水性を有しないことが好ましい。なお、本明細書において、「透水性を有しない」とは、ＪＩＳ  Ａ  ６９０９建築用仕上塗材７．１２透水性試験Ｂ法における透水量が０．５ｍｌ以下であることを意味する。それぞれの層が防水性を有し密着した構造を形成することで、水の浸透を防ぐことができる。また、防水層２、断熱層３及びトップコート層４は互いに影響しあうことのない成分により構成されていることが好ましい。
【００２０】
２．防水材及び断熱材に含まれる塗材成分
本発明の防水構造を形成する断熱層３は、防水層２に用いられる防水材と同じ塗材成分を含む断熱材を塗工してなることが好ましい。断熱層３は、防水層２に用いられる防水材と同じ塗材成分を含む断熱材を塗工することにより、高い付着性を有し、優れた防水効果と遮熱効果を発揮することができる。
【００２１】
前記防水材及び前記断熱材に含まれる塗材成分が、Ｔｇが−４０℃〜−２０℃であるコアシェル型エマルション、吸油量が１０〜４０ｍｌ／１００ｇである体質顔料、及びカーボンブラック以外の着色顔料を含有する塗材成分であって、その日射反射率が５０％以上である塗材成分であることが好ましい。ここでいう日射反射率とは、ＪＩＳ Ｋ  ５６０２で求められる近赤外領域の日射反射率である。
【００２２】
（１）コアシェル型エマルション
前記防水材及び前記断熱材に含まれる塗材成分を構成する合成樹脂全体のＴｇは、−４０℃〜−２０℃であることが必須である。Ｔｇが、−４０℃未満であると、十分な耐汚染性を獲得することができない。
【００２３】
前記防水材及び前記断熱材に含まれる塗材成分を構成する合成樹脂としては、コアシェル型であることが必須である。前記合成樹脂がコアシェル型でない場合、−４０℃〜−２０℃のＴｇでは、付着性を獲得することができない。本発明の防水材においては、コアシェル型エマルションのシェル部のＴｇがコア部のＴｇより低くなるように、コアシェル型エマルション組成物を構成する単量体成分を選択することが好ましい。このような選択により、塗膜強度を損なうことなく、付着性を維持することができる。
【００２４】
前記防水材及び前記断熱材に含まれる塗材成分は、前記コアシェル型エマルションを４０〜７０質量％含有することが好ましく、５５〜６０質量％含有することがより好ましい。
【００２５】
コアシェル型エマルションとしては、アクリル樹脂エマルション、アクリルシリコン樹脂エマルション、ウレタン樹脂エマルション、フッ素樹脂エマルション、エポキシ樹脂エマルション、ポリエステル樹脂エマルション、アルキド樹脂エマルション、メラミン樹脂エマルションなどが挙げられ、耐候性、樹脂設計の自由度の高さ、コスト面等の観点から、アクリル樹脂エマルションが好ましい。
【００２６】
アクリル樹脂エマルションとしては、アクリル系単量体、及びアクリル系単量体と共重合可能な単量体とをラジカル共重合により得られるものが使用できる。
【００２７】
使用可能な上記単量体としては、特に限定はないが、（メタ）アクリレート系単量体、芳香族炭化水素系ビニル単量体、ビニルエステルやアリル化合物、ニトリル基含有ビニル系単量体、エポキシ基含有ビニル系単量体、水酸基含有ビニル系単量体等が挙げられる。
尚、本明細書において、「（メタ）アクリレート」とは、α位に水素原子が結合したアクリレートと、α位にメチル基が結合したメタクリレートの一方あるいは両方を意味する。
【００２８】
（メタ）アクリレート系単量体としては、メチル（メタ）アクリレート、エチル（メタ）アクリレート、ｎ−ブチル（メタ）アクリレート、ｉｓｏ−ブチル（メタ）アクリレート、ｔｅｒｔ−ブチル（メタ）アクリレート、ベンジル（メタ）アクリレート、シクロヘキシル（メタ）アクリレート、２−エチルヘキシル（メタ）アクリレート、イソデシル（メタ）アクリレート、ラウリル（メタ）アクリレート、トリデシル（メタ）アクリレート、ステアリル（メタ）アクリレート、イソボニル（メタ）アクリレート等が挙げられる。
【００２９】
芳香族炭化水素系ビニル単量体としては、スチレン、α−メチルスチレン、クロロスチレン、４−ヒドロキシスチレン、ビニルトルエン等が挙げられる。
ビニルエステルやアリル化合物としては、酢酸ビニル、プロピオン酸ビニル、ジアリルフタレート等が挙げられる。
ニトリル基含有ビニル系単量体としては、（メタ）アクリロニトリル等が挙げられる。
エポキシ基含有ビニル系単量体としては、グリシジル（メタ）アクリレート等が挙げられる。
水酸基含有ビニル系単量体としては、２−ヒドロキシプロピル（メタ）アクリレート、２−ヒドロキシプロピル（メタ）アクリレート、２−ヒドロキシエチルビニルエーテル、ヒドロキシスチレン、アロニクス５７００（東亜合成化学（株）製）、ｐｌａｃｃｅｌＦＡ−１、ｐｌａｃｃｅｌＦＡ−４、ｐｌａｃｃｅｌＦＭ−１、ｐｌａｃｃｅｌＦＭ−４（以上、ダイセル化学（株）製）、ＨＥ−１０、ＨＥ−２０、ＨＰ−１０、ＨＰ−２０（以上、日本触媒（株）製）、ブレンマーＰＥＰシリーズ、ブレンマーＮＫＨ−５０５０、ブレンマーＧＬＭ（以上、日本油脂（株）製）、水酸基含有ビニル系変性ヒドロキシアルキルビニル系モノマー等が挙げられる。
その他の単量体としては、東亜合成化学（株）製のマクロモノマーである、ＡＳ−６、ＡＮ−６、ＡＡ−６、ＡＢ−６、ＡＫ−５などの化合物、ビニルメチルエーテル、プロピレン、ブタジエン等が挙げられる。
【００３０】
また、エマルションの安定性を向上させることが可能な親水性を有するビニル系単量体を使用してもよい。
前記ビニル系単量体としては、スチレンスルホン酸ナトリウム、２−スルホエチルメタクリレートナトリウム、２−スルホエチルメタクリレートアンモニウム、ポリオキシアルキレン鎖を有するビニル系単量体が挙げられる。
ポリオキシアルキレン鎖を有するビニル系単量体としては、ポリオキシアルキレン鎖を有する(メタ)アクリル酸エステルが挙げられる。
【００３１】
ポリオキシアルキレン鎖を有する(メタ)アクリル酸エステルとしては、日本油脂（株）製ブレンマーＰＥ−９０、ＰＥ−２００、ＰＥ−３５０、ＡＥ−９０、ＡＥ−２００、ＡＥ−３５０、ＰＰ−５００、ＰＰ−８００、ＰＰ−１０００、ＡＰ−４００、ＡＰ−５５０、ＡＰ−８００、７００ＰＥＰ−３５０Ｂ、１０ＰＥＰ−５５０Ｂ、５５ＰＥＴ−４００、３０ＰＥＴ−８００、５５ＰＥＴ−８００、３０ＰＰＴ−８００、５０ＰＰＴ−８００、７０ＰＰＴ−８００、ＰＭＥ−１００、ＰＭＥ−２００、ＰＭＥ−４００、ＰＭＥ−１０００、ＰＭＥ−４０００、ＡＭＥ−４００、５０ＰＯＥＰ−８００Ｂ、５０ＡＯＥＰ−８００Ｂ、ＡＥＰ、ＡＥＴ、ＡＰＴ、ＰＬＥ、ＡＬＥ、ＰＳＥ、ＡＳＥ、ＰＫＥ、ＡＫＥ、ＰＮＥ、ＡＮＥ、ＰＮＰ、ＡＮＰ、ＰＮＥＰ−６００、共栄社化学（株）製ライトエステル１３０ＭＡ、０４１ＭＡ、ＭＴＧ、ライトアクリレートＥＣ−Ａ、ＭＴＧ−Ａ、１３０Ａ、ＤＰＭ−Ａ、Ｐ−２００Ａ、ＮＰ−４ＥＡ、ＮＰ−８ＥＡ、ＥＨＤＧ−Ａ、日本乳化剤（株）製ＭＡ−３０、ＭＡ−５０、ＭＡ−１００、ＭＡ−１５０、ＲＭＡ−１１２０、ＲＭＡ−５６４、ＲＭＡ−５６８、ＲＭＡ−５０６、ＭＰＧ１３０−ＭＡ、Ａｎｔｏｘ ＭＳ−６０、ＭＰＧ−１３０ＭＡ、ＲＭＡ−１５０Ｍ、ＲＭＡ−３００Ｍ、ＲＭＡ−４５０Ｍ、ＲＡ−１０２０、ＲＡ−１１２０、ＲＡ−１８２０、新中村化学工業（株）製ＮＫ−ＥＳＴＥＲ Ｍ−２０Ｇ、Ｍ−４０Ｇ、Ｍ−９０Ｇ、Ｍ−２３０Ｇ、ＡＭＰ−１０Ｇ、ＡＭＰ−２０Ｇ、ＡＭＰ−６０Ｇ、ＡＭ−９０Ｇ、ＬＡ、三洋化成（株）製エレミノールＲＳ−３０等が挙げられる。
【００３２】
ポリエチレングリコールジ（メタ）アクリレート、エチレングリコールジ（メタ）アクリレート、トリアリルシアヌレート、アリル（メタ）アクリレート、ジビニルベンゼンなどの重合性の不飽和結合を２つ以上有する単量体を使用してもよい。この場合、生成した粒子内部に架橋を有する構造となり、形成した塗膜の耐水性が向上する。
【００３３】
また、トリフルオロ（メタ）アクリレート、ペンタフルオロ（メタ）アクリレート、パーフルオロシクロヘキシル（メタ）アクリレート、２，２，３，３−テトラフルオロプロピル（メタ）アクリレート、β−（パーフルオロオクチル）エチル（メタ）アクリレートなどのフッ素含有ビニル系単量体を使用してもよい。これにより、高度な撥水・撥油を有するフッ素含有アクリル系樹脂エマルションが作製可能である。
【００３４】
また、上記単量体にカルボニル基含有ビニル系単量体を使用してもよい。これにより、ヒドラジン及び／又はヒドラジド基を含有する化合物を配合した架橋型アクリル樹脂エマルションが作製可能である。
【００３５】
上記アクリル樹脂エマルションは、通常の合成方法を採用することで得ることができ、エマルションの粒子径及び安定性、さらには塗料組成物中の有機溶剤含有量を低減させることを考慮すると乳化重合法が好ましい。
【００３６】
前記乳化重合法には特に限定がなく、例えば、バッチ重合法、モノマー滴下重合法、乳化モノマー滴下重合法などの各種乳化重合法の中から適宜選択して採用することができる。
【００３７】
乳化重合に際しては、通常用いられるイオン性又は非イオン性の界面活性剤を用いることができる。
【００３８】
イオン性界面活性剤としては、ポリオキシエチレン鎖を有するアニオン性界面活性剤、スルホン酸塩、アンモニウム塩等が挙げられる。
【００３９】
ポリオキシエチレン鎖を有するアニオン性界面活性剤としては、ポリオキシエチレンノニルフェニルエーテルサルフェート、ポリオキシエチレンアリルエーテルサルフェート、オクチルフェノキシエトキシエチルスルホネート、ポリオキシエチレントリデシルエーテルサルフェート等が挙げられる。
【００４０】
スルホン酸塩としては、ラウリルスルホン酸ナトリウム、ドデシルベンゼンスルホン酸ナトリウム、イソオクチルベンゼンスルホン酸ナトリウム等が挙げられる。
アンモニウム塩としては、イミダゾリンラウレート、アンモニウムハイドロオキサイド等が挙げられる。
【００４１】
また、非イオン性界面活性剤としては、例えば、ポリエチレングリコールノニルフェニルエーテル；ポリオキシエチレンノニルフェニルエーテル、ポリオキシエチレンラウリルエーテルなどのポリオキシエチレン類；Ｌ−７７、Ｌ−７２０、Ｌ−５４１０、Ｌ−７６０２、Ｌ−７６０７（以上、ユニオンカーバイド社製）などのシリコーンを含む非イオン系の界面活性剤等が挙げられる。
【００４２】
本発明においては、界面活性剤として１分子中に重合性二重結合を有する反応性界面活性剤を用いることが耐水性、耐候性の点で好ましい。また、特に分子内にポリオキシアルキレン基を有する反応性界面活性剤を用いた場合には、機械的安定性を向上させることができる。
【００４３】
アクリル樹脂エマルション中の樹脂固形分濃度は、２０〜７０質量％が好ましく、より好ましくは３０〜６０質量％となるように調整する。５０〜５５質量％が特に好ましい。
【００４４】
アクリル樹脂エマルションとしては、全体のＴｇ（ガラス転移温度）が−４０℃〜−２０℃であれば、特に限定されず、ＤＩＣ（株）製ボンコート、ウォーターゾール、日本触媒（株）製アクリセット、ユーダブル、昭和高分子（株）製ポリゾール、ヘンケルジャパン（株）製ヨドゾール、カネビノール、旭化成工業（株）製ポリトロン、ポリデュレックス、中央理化工業（株）製リカボンド、ダウコーティングマテリアルズ製プライマル、ＢＡＳＦジャパン（株）製アクロナール、クラリアントポリマー（株）製モビニール、（株）カネカ製ゼムラック、カネビラック等が挙げられる。
【００４５】
（２）体質顔料
前記防水材及び前記断熱材に含まれる塗材成分においては、Ｔｇが−４０℃〜−２０℃であるコアシェル型エマルションを用いているため、引張強度を上げる目的で体質顔料を加えるが、塗膜防水材としての要求性能である伸びも確保する必要がある。
【００４６】
そのため、前記防水材及び前記断熱材に含まれる塗材成分は、吸油量が１０〜４０ｍｌ／１００ｇである体質顔料を含有する。
【００４７】
前記体質顔料の吸油量としては、１０〜４０ｍｌ／１００ｇであり、１０〜４０ｍｌ／１００ｇが好ましく、２２〜２７ｍｌ／１００ｇがより好ましい。吸油量が１０〜４０ｍｌ／１００ｇである場合、塗材の強度が十分確保される。１０ｍｌ／１００ｇ以上である場合、体質顔料の平均粒径は過大とならず、平滑な塗膜を維持することができ、４０ｍｌ／１００ｇ以下である場合、粘度が上昇しすぎることなく、塗布性が維持される。
尚、本発明における体質顔料の吸油量は、ＪＩＳ Ｋ  ５１０１の規定に準拠した煮あまに油法によって測定して求められるものである。
【００４８】
前記防水材及び前記断熱材に含まれる塗材成分は、前記体質顔料を１０〜４０質量％含有することが好ましく、２５〜３０質量％含有することがより好ましく、２５〜２８質量％含有することが特に好ましい。
【００４９】
前記体質顔料の平均粒径としては、上記吸油量の範囲を満たすものが好ましく、２〜２０μｍがより好ましく、３〜１０μｍが特に好ましい。
【００５０】
前記防水材及び前記断熱材に用いられる体質顔料としては、クレー（カオリンなど）、タルク、ケイ酸アルミニウム、炭酸カルシウム、酸化アルミニウム、マイカ、硫酸バリウム及びシリカ等が挙げられ、炭酸カルシウムが好ましい。
【００５１】
（３）着色料
前記防水材及び前記断熱材に含まれる塗材成分においては、カーボンブラック以外の着色顔料を含有し、カーボンブラックを実質的に含有しない。ただし、防水材の日射反射率が５０％以上となるように配合する必要があり、８０％以上が特に好ましい。尚、本発明における日射反射率とは、ＪＩＳ  Ｋ ５６０２で求められる近赤外領域における日射反射率である。
着色顔料としては、例えば、ニ酸化チタン等の白色顔料；鉄黒、アニリンブラック、銅・クロムブラック、コバルトブラック、銅・マンガン・鉄ブラック等の複合酸化物系顔料などの黒色顔料；黄色酸化鉄、チタンイエロー、モノアゾイエロー、縮合アゾイエロー、アゾメチンイエロー、ビスマスバナデート、ベンズイミダゾロン、イソインドリノン、イソインドリン、キノフタロン、ベンジジンイエロー、パーマネントイエロー等の黄色顔料；パーマネントオレンジ等の橙色顔料；赤色酸化鉄、ナフトールＡＳ系アゾレッド、アンサンスロン、アンスラキノニルレッド、ペリレンマルーン、キナクリドン系赤顔料、ジケトピロロピロール、ウォッチングレッド、パーマネントレッド等の赤色顔料；コバルト紫、キナクリドンバイオレット、ジオキサジンバイオレット等の紫色顔料；コバルトブルー、フタロシアニンブルー、スレンブルーなどの青色顔料；フタロシアニングリーンなどの緑色顔料などを挙げることができる。
光輝性顔料としては、例えば、アルミニウム粉、ブロンズ粉、銅粉、錫粉、リン化鉄、亜鉛粉等のメタリック顔料；金属酸化物コーティング雲母粉、マイカ状酸化鉄等の真珠光沢調顔料などを挙げることができる。
【００５２】
これらの着色顔料及び光輝性顔料は、単独で又は２種以上を任意に組み合わせて使用することができる。
【００５３】
前記防水材及び前記断熱材に含まれる塗材成分において、前記着色顔料の使用割合としては、２〜２０質量％含有することが好ましく、３．８〜１０質量％含有することが特に好ましい。ただし、着色顔料の種類によって、流動性や塗膜の日射反射率が変わるので注意が必要であり、近赤外線の吸収率が高いカーボンブラックは含有しないほうが好ましい。
【００５４】
（４）高沸点溶剤
また、前記防水材及び前記断熱材に含まれる塗材成分においては、可塑成分として高沸点溶剤を加えてもよい。
前記高沸点溶剤としては、例えば、２，２，４−トリメチル−１，３−ペンタンジオールモノイソブチレート、エチレングリコールモノプロピルエーテル、ポリエーテルポリオール、エチレングリコール、ジエチレングリコールモノブチルエーテル、ジプロピレングリコールノルマルブチルエーテル、プロピレングリコールモノメチルエーテルアセテート、プロピレングリコールモノエステル等が挙げられ、沸点２００℃以上のものが好ましく、２，２，４−トリメチル−１，３−ペンタンジオールモノイソブチレート、エチレングリコール、ジエチレングリコールモノブチルエーテル、ジプロピレングリコールノルマルブチルエーテルがより好ましく、２，２，４−トリメチル−１，３−ペンタンジオールモノイソブチレートが特に好ましい。
かかる高沸点溶剤については、前記防水材及び前記断熱材に可塑性を付与する観点から使用してもよいが、加熱伸縮の観点から使用しないほうがよい。
【００５５】
（５）消泡剤
前記防水材及び前記断熱材に含まれる塗材成分において、形成塗膜の仕上がり性、塗料製造段階において発生する泡を抑制、破泡する等を目的として消泡剤を含有することが好ましい。
前記防水材及び前記断熱材に含まれる塗材成分においては消泡剤として、疎水性シリカ又は脂肪族アミド消泡剤、鉱油やシリコーンオイル、シリコーンエマルション、ポリオルガノシロキサン化合物等のシリコン化合物が挙げられ、脂肪族アミド消泡剤が好ましい。
【００５６】
疎水性シリカとしては、シリカを有機変性したものであり、例えば、鉱物由来あるいは合成系のシリカ微粒子の表面等にあるシラノール基にオルガノハロシラン、ジメチルシロキサン、ヘキサメチルジシラザン、ジメチルジクロロシラン、トリメトキシオクチルシラン、トリメチルシラン等を反応結合させて得られた化合物；シリカ微粒子と末端にヒドロキシル基を有するジメチルポリシロキサン又はジメチルハイドロジエンポリシロキサン等を混合して２００〜３００℃で加熱処理してシリカ微粒子表面にアルキルポリシロキサンを結合させて得られた化合物；シリカ微粒子表面にシリコーンオイルを気相吸着することにより得られる化合物等が挙げられ、これらは１種あるいは２種以上併用して用いることができる。
【００５７】
前記防水材及び前記断熱材に含まれる塗材成分において、前記消泡剤は、０．０１〜５質量％の範囲内であることが好ましく、０．１〜２．０質量％の範囲内であることがより好ましい。
【００５８】
（６）粘性調整剤
また、前記防水材及び前記断熱材に含まれる塗材成分において、塗布作業性、顔料沈降防止等の観点から粘性調整剤を含むことが好ましい。
【００５９】
前記粘性調整剤としては、水溶性ケイ酸アルカリ、モンモリロナイト、コロイド状アルミナ等の無機系化合物；メチルセルロース、ヒドロキシエチルセルロース、カルボキシメチルセルロース等の繊維素誘導体系化合物；プルロニックポリエーテル、ポリエーテルジアルキルエステル、ポリエーテルジアルキルエーテル、ポリエーテルウレタン変性物、ポリエーテルエポキシ変性物等のポリエーテル系化合物；ポリアクリル酸ソーダ、ポリアクリル酸（メタ）アクリル酸エステル共重合体等のポリアクリル酸系化合物；ポリビニルピロリドン、ポリビニルアルコール、ポリビニルベンジルアルコール共重合物等のポリビニル系化合物；カゼイン酸ソーダ、カゼイン酸アンモニウム等のタンパク質誘導体；ビニルメチルエーテル−無水マレイン酸共重合物の部分エステル、乾性油脂肪族アリルアルコールエステル−無水マレイン酸の反応物のハーフエステル等の無水マレイン酸共重合体等が挙げられ、これらは単独でもしくは２種以上組み合わせて使用できる。
【００６０】
前記防水材及び前記断熱材に含まれる塗材成分において、前記粘性調整剤の使用量としては、０．１〜５質量％の範囲内であることが好ましく、０．１〜１．５質量％の範囲内であることがより好ましい。
【００６１】
（７）分散剤
また、前記防水材及び前記断熱材に含まれる塗材成分において、分散剤を含むことが好ましい。
前記分散剤の使用量としては、０．１〜５質量％の範囲内であることが好ましく、０．５〜１．５質量％の範囲内であることがより好ましい。
【００６２】
（８）アルコール系溶剤
前記防水材及び前記断熱材に含まれる塗材成分において、配合可能な有機溶剤としては、エステル類、エーテル類、ケトン類、アルコール類などが挙げられ、アルコール類が好ましい。
【００６３】
エステル類としては、酢酸エチレングリコールモノメチルエーテル、酢酸エチレングリコールモノエチルエーテル、酢酸エチレングリコールモノブチルエーテル、酢酸ジエチレングリコールモノメチルエーテル、酢酸ジエチレングリコールモノメチルエーテル、酢酸プロピレングリコールモノメチルエーテル、プロピレングリコールジアセテート、酢酸エチル、酢酸ブチル、２，２，４−トリメチルペンタジオール−１，３−モノイソブチレートなど、エーテル類としては、エチレングリコールジメチルエーテル、ジエチレングリコールジメチルエーテル、トリエチレングリコールジメチルエーテル、ジエチレングリコールエメチルエーテル、ジエチレングリコールジブチルエーテル、ジプロピレングリコールジメチルエーテル、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、プロピレングリコールモノメチルエーテル、プロピレングリコールモノエチルエーテル、エチルエーテル、ブチルエーテル、ジオキサンなど、ケトン類としては、アセトン、メチルエチルケトンなど、アルコール類としては、メタノール、エタノール、ｎ−プロパノール、イソプロパノール、ブタノール、オクタノール、エチレングリコール、プロピレングリコール、ベンジルアルコールなどが挙げられる。
【００６４】
これらの有機溶剤は１種単独でもよく、また２種以上併用してもよい。前記有機溶剤の使用量としては、０．１〜５質量％の範囲内であることが好ましく、１〜２質量％の範囲内であることがより好ましい。
【００６５】
（９）その他
前記防水材及び前記断熱材に含まれる塗材成分においては、必要に応じて、硬化触媒、芳香剤、脱臭剤、抗菌剤、中和剤、界面活性剤、水性撥水剤、防腐剤、防カビ剤、防藻剤、凍結防止剤、紫外線吸収剤、光安定化剤、酸化防止剤、低汚染化剤、可塑剤等の塗料用添加剤を含有することができる。
【００６６】
（１０）断熱性を有する塗材成分
断熱層３に塗工するための断熱材は、上述の塗材成分を含有する防水層２に用いられる防水材に、平均粒径が３０〜３００μｍである中空粒子を混合することで容易に調製できる。従来、断熱材としてウレタンを発泡させて断熱性を持たせたものを用いるが、発泡したウレタンは防水性を有さず、吸水して断熱性も落ちてしまうため、外壁に使用することが難しい。しかしながら、本発明の防水構造を形成する断熱層は、すでに発泡した中空粒子を防水材に混合した断熱材を積層しているため、吸水せず、防水性と断熱性を兼ね備えることができる。
【００６７】
３．トップコートに含まれる塗材成分
トップコート層４は、遮熱性を有するトップコートが積層された層であり、水系材料に限らず、弱溶剤形、強溶剤形のいずれでもよい。本発明のトップコートに含まれる塗材成分を構成する合成樹脂としては、アクリル樹脂、アクリルシリコン樹脂、ウレタン樹脂などの合成樹脂、フッ素樹脂などの１液、２液硬化形の合成樹脂等が挙げられる。また、樹脂の形態として、エマルション、非水エマルション、弱溶剤可溶形、強溶剤可溶形等が挙げられる。
また、体質顔料として、炭酸カルシウム、クレー、タルク、マイカ、硫酸バリウム、シリカ、酸化アルミニウム、珪酸アルミニウム等が挙げられ、着色顔料として、各種塗料用の着色顔料等が挙げられる。ただし、トップコートとしての日射反射率が５０％以上となるように配合する必要があり、実質的にカーボンブラックを含有しない。尚、本発明における日射反射率とは、ＪＩＳ  Ｋ  ５６０２で求められる近赤外領域における日射反射率である。そのほか、分散剤、消泡剤、乳化剤、可塑剤、防腐剤、防カビ剤、防藻剤、親水化剤、撥水剤、消泡剤、光安定化剤、紫外線吸収剤、凍結防止剤、抗菌剤、酸化防止剤、効果触媒等の塗料用添加剤、使用する合成樹脂に適合する各種溶剤を含有することができる。
【００６８】
＜防水工法＞
本発明において、上述の防水構造を形成するための工法は、躯体上に、遮熱性を有する防水材を少なくとも１層積層する工程と、前記積層された防水層上に、遮熱性及び防水性を有する断熱材を少なくとも１層積層する工程と、前記積層された断熱層上に、遮熱性を有するトップコートを少なくとも１層積層する工程と、を有する。
【００６９】
本発明の防水構造を形成するために用いられる防水材は高い付着性を有するため、躯体の上のプライマーなしで施工することができる。
【００７０】
塗布方法としては、刷毛、ローラー刷毛、エアスプレー、エアレススプレー等を用いた公知の方法が挙げられる。本発明においては、付着性に優れた塗料を用いるので、既存塗膜に対して塗布するときは、シーラーやプライマー処理を行う必要はなく、直接、塗布することができる。また、素材そのままに対して塗布するときは、素材の種類により必要に応じて、シーラー処理を行うことが好ましい。
【００７１】
塗布量は、塗料の固形分濃度や密度、素材や既存塗膜あるいは中塗材層の種類や用途、模様の有無等に応じ、適宜変更することが好ましい。通常、均一の厚みをもった塗膜を形成するためには、塗料粘度を５〜８０Ｐａ・ｓに、塗布量は０．８〜２．０ｋｇ／ｍ２を数回に分けて塗布する。
【００７２】
＜断熱材＞
本発明の断熱材は、Ｔｇが−４０℃〜−２０℃であるコアシェル型エマルション、吸油量が１０〜４０ｍｌ／１００ｇである体質顔料、カーボンブラック以外の着色顔料、及び平均粒径が３０〜３００μｍである中空粒子を含有する。
【００７３】
コアシェル型エマルション、体質顔料及び着色料については上述の防水構造における塗材成分に記載のとおりである。本発明の断熱材は、Ｔｇが−４０℃〜−２０℃であるコアシェル型エマルション及び吸油量が１０〜４０ｍｌ／１００ｇである体質顔料を含有することにより、高い付着性と防水性を有する。また、カーボンブラック以外の着色顔料を含有することにより、日射光等を反射して遮熱性を有する。さらに、中空粒子を含有することにより、断熱材中に細かい空気の層が形成されて、断熱性を有するものである。
【００７４】
本発明の断熱材は、前記コアシェル型エマルションを４０〜７０質量％、前記体質顔料を１０〜４０質量％、前記着色顔料を３．８質量％以上含有することが好ましい。また、前記中空粒子を４〜２０質量％含有することが好ましく、９〜２０質量％含有することがさらに好ましい。
【００７５】
本発明の断熱材に含有される中空粒子の平均粒径は３０μｍ〜３００μｍが好ましく、１００μｍ〜２００μｍがさらに好ましい。
【００７６】
また、本発明の断熱材に含有される中空粒子は、無機粒子、有機粒子及び有機エマルションからなる群から選ばれる少なくとも一種である。また、断熱効果は有機粒子及び有機エマルションの方が高いが、コストの面では無機粒子のほうが優れている。有機粒子としては、例えば、塩化ビニル、アクリロニトリル、アクリル酸エステル、メタクリル酸エステル等の共重合体などが挙げられる。有機エマルションとしては、例えば、アクリル酸エステル、メタクリル酸エステル等の共重合体エマルションなどが挙げられる。無機粒子としては、セラミック、フライアッシュ、珪酸ガラス、パーライト、バーミキュライトなどが挙げられる。
【００７７】
本発明の断熱材は、上述の防水構造及び防水工法に用いられることが好ましい。
【実施例】
【００７８】
以下、実施例及び比較例により本発明をさらに具体的に説明するが、本発明は以下の実施例に限定されるものではない。
【００７９】
［参考例１］
１．防水材の調製
コアシェル型エマルション組成物（ダウコーティングマテリアルズ社製、エラスティン２８８５）５８．４質量％、分散剤（ダウコーティングマテリアルズ社製；プライマル８５０ＦＦ）０．９質量％、二酸化チタン７．７部質量％、炭酸カルシウム（平均粒径５．４μｍ、吸油量２４ｍｇ／１００ｇ）２６．９質量％及び消泡剤０．８質量％を混合分散して、分散ペーストを調製した。さらに、消泡剤を０．２質量％、増粘剤０．２質量％と分散ペーストを混合撹拌して、防水材を得た。尚、カーボンブラックの含有率は０質量％である。
【００８０】
２．付着試験
前記調製した防水材を以下に示す付着試験方法で測定し、結果を表１に示した。
（１） 標準養生後の付着
実施例１の塗料を基材に塗布後、２３℃５０％ＲＨ中で２４時間養生し、（３）に示す付着試験を行った。
（２） 耐水試験後の付着
（１）の試験後、前記調製した塗料を塗布した基材を水に２４時間浸漬し、取り出した後、２３℃５０％ＲＨ中で２４時間養生し、（３）に示す付着試験を行った。
（３）付着試験方法（ＪＩＳ  Ｋ  ５６００−５−６に準拠）
基材に形成させた塗膜にカッターで、２ｍｍ幅の碁盤目状の切込みを１００マス分入れた。切り込みの上にセロテープ（登録商標）を貼り、そのセロテープ（登録商標）をすばやく剥がし、１００マス中何マス剥がれたかを確認した。表中、剥がれたマス数／１００マスを記載した。
【００８１】
【表１】
2016211364.tif 000003
【００８２】
表１に示すとおり、防水材は、モルタル、コンクリート、ＡＬＣ（軽量気泡コンクリート）、アクリルウレタン、塩化ビニル、合成ゴム、砂付ルーフィングに優れた付着性を示し、さらに優れた耐水性を示した。
【００８３】
［参考例２］
参考例１にて調製した防水材の遮熱性を以下に示す方法で評価し、結果を表２に示した。
（１） 日射反射率（ＪＩＳ Ｋ ５６０２に準拠）
参考例１にて調製した防水材をＪＩＳ Ｋ ５６００−４−１の４．１．２に規定する隠ぺい率試験紙に塗布し、黒部塗面に関して分光光度計で測定し、ＪＩＳ  Ｋ  ５６０２による近赤外領域における日射反射率を記載した。
【００８４】
【表２】
2016211364.tif 000004
【００８５】
表２に示すとおり、参考例１にて調製した防水材は、非常に高い日射反射率を示した。
【００８６】
［実施例１］
基材に、遮熱防水材として、ＪＩＳ  Ａ  ６０２１建築用塗膜防水材外壁用アクリルゴム系認証品を塗布した。コアシェル型エマルション組成物（ダウコーティングマテリアル製、エラスティン２８８５）が５６．７質量％、体質顔料（炭酸カルシウム）が２６．１質量％、着色顔料（二酸化チタン）が７．４質量％含まれている。また、遮熱防水材の近的外領域における日射反射率は８０％以上である。
さらに、前記遮熱防水材に中空セラミックバルーン（平均粒径１７５μｍ）を全体量に対して２０質量％混合したものをさらに塗布し、硬化させ、基材から剥離させたフリーフィルムを作製した。厚さは約５ｍｍであった。
【００８７】
［比較例１］
実施例１と同様の方法にて、遮熱防水材のみを塗工し、中空セラミックバルーンを含む遮熱防水材は塗工せずに硬化させ、フリーフィルムを得た。厚さは約５ｍｍであった。
【００８８】
［試験例１］断熱効果の検証
恒温恒湿（温度：２３℃、湿度：５０％）の環境下で、キセノンランプ（１００Ｗ）を実施例１及び比較例１で作製したフリーフィルムの中央にそれぞれ照射した。それぞれのフリーフィルムの表面及び裏面の中央には、温度センサー（おんどとりＴＲ−７１Ｕ、（株）ティアンドデイ製）を取り付け、一定の温度になるまで計測した。結果を表３に示す。
【００８９】
【表３】
2016211364.tif 000005
【００９０】
表３から、比較例１では、表面温度と裏面温度の差が７℃であるのに対し、実施例１では、表面温度と裏面温度の差が１１℃であった。よって、中空セラミックバルーンを含有することにより断熱効果を奏し、熱が裏面に伝わりにくくなったと推察された。
【００９１】
［実施例２］
基材に、遮熱防水材として、ＪＩＳ  Ａ  ６０２１建築用塗膜防水材  外壁用アクリルゴム系認証品を、ローラーを用いて塗布した。コアシェル型エマルション組成物（ダウコーティングマテリアル製、エラスティン２８８５）が５６．７質量％、体質顔料（炭酸カルシウム）が２６．１質量％、着色顔料（二酸化チタン）が７．４質量％含まれている。また、遮熱防水材の近赤外領域における日射反射率は８０％以上である。
遮熱防水材を硬化させた後、模様層として前記遮熱防水材に中空セラミックバルーン（平均粒径１７５μｍ）を全体量に対して１５質量％混合したものを、砂骨ローラーを用いて塗布し、その後、専用の遮熱トップコートを塗布した。これらを硬化させ、基材からはく離させたフリーフィルムを作製した。塗布仕様を表４に示す。
【００９２】
［実施例３］
実施例２と同様の方法にて、前記遮熱防水材を、ローラーを用いて塗布した。遮熱防水材を硬化させた後、模様層として前記遮熱防水材に中空フライアッシュバルーン（平均粒径８０〜１２０μｍ）を全体量に対して１５質量％混合したものを、砂骨ローラーを用いて塗布した。その後、実施例２と同じトップコートを塗布し、硬化させ、同様にしてフリーフィルムを作製した。塗布仕様を表４に示す。
【００９３】
［比較例２］
実施例２と同様の方法にて、前記遮熱防水材を、ローラーを用いて塗布した。遮熱防水材を硬化させた後、模様層として中空粒子を含まない前記遮熱防水材を、砂骨ローラーを用いて塗布した。その後、実施例２と同じトップコートを塗布し、硬化させ、同様にしてフリーフィルムを作製した。塗布仕様を表４に示す。
【００９４】
［比較例３］
実施例２と同様の方法にて、ＪＩＳ  Ａ  ６９０９建築仕上塗材  防水形複層塗材Ｅに規定されるものを、塗布仕様に基づいて砂骨ローラーを用いて塗布した。同材は遮熱、断熱効果を有さないものである。その後、実施例２で用いたトップコートと同一色の専用トップコートを塗布した。同トップコートは遮熱効果を有さないものである。その後、実施例２と同様の方法にて、フリーフィルムを作製した。塗布仕様を表４に示す。
【００９５】
【表４】
2016211364.tif 000006
【００９６】
［試験例２］断熱効果の検証
恒温恒湿（温度：２３℃、湿度：５０％）の環境下でキセノンランプ（１００Ｗ）を実施例２、３及び比較例２、３で作製したフリーフィルムの中央にそれぞれ照射した。それぞれのフリーフィルムの表面及び裏面の中央には、温度センサー（おんどとりＴＲ−７１Ｕ、（株）ティアンドデイ製）を取り付け、一定の温度になるまで計測した。結果を表５に示す。
【００９７】
【表５】
2016211364.tif 000007
【００９８】
表５から、比較例２の温度差が６．２℃であり、比較例３は４．８℃であったのに対し、実施例２は７．６℃、実施例３は８．１℃であった。よって、模様層に中空粒子を含有することにより断熱効果を奏し、熱が裏面に伝わりにくくなったと推察された。
【００９９】
［実施例４］
遮熱防水材として、ＪＩＳ  Ａ  ６０２１建築用塗膜防水材  外壁用アクリルゴム系認証品を用いて、基材に、前記遮熱防水材に中空フライアッシュバルーン（平均粒径８０〜１２０μｍ）を全体量に対して１５質量％混合したものを、乾燥塗膜厚が１．５〜１．７ｍｍになるように塗布した。続いて、これを硬化させ、基材からはく離させたフリーフィルムを作製した。
前記遮熱防水材は、コアシェル型エマルション組成物（ダウコーティングマテリアル製、エラスティン２８８５）が５６．７質量％、体質顔料（炭酸カルシウム）が２６．１質量％、着色顔料（二酸化チタン）が７．４質量％含まれている。また、遮熱防水材の近赤外領域における日射反射率は８０％以上である。
【０１００】
［比較例４］
基材に、遮熱防水材として、ＪＩＳ  Ａ  ６０２１建築用塗膜防水材  外壁用アクリルゴム系認証品を乾燥塗膜厚が１．５〜１．７ｍｍになるように塗布した。続いて、これを硬化させ、基材からはく離させたフリーフィルムを作製した。
【０１０１】
［試験例３］熱伝導率の測定
実施例４、比較例４で作製したフリーフィルムについて、ＪＩＳ  Ｒ  ２６０１耐火断熱れんがの熱伝導率の試験方法により測定した。試験結果を表６に示す。
【０１０２】
【表６】
2016211364.tif 000008
【０１０３】
表６から、中空粒子を含まない塗材を用いた比較例４と比較して、中空粒子を配合した塗材を用いた実施例４では、熱伝導率が小さかった。一般的な断熱塗料の熱伝導率は０．１〜０．２の範囲であり、中空粒子を配合することにより、断熱性能が向上したことが確かめられた。
【０１０４】
以上の結果から、本発明によれば、高い付着性を有し、かつ、遮熱性及び断熱性に優れた薄い防水構造、該防水構造を形成するための防水工法、及び遮熱性及び防水性を有する断熱材を提供できることが明らかである。
【符号の説明】
【０１０５】
１…躯体、２…防水層、３…断熱層、４…トップコート層、１０，２０…防水構造、１１…従来の躯体、１２…従来の防水層、１３…従来の断熱層、１４…従来のトップコート層、３０…従来の外断熱構造。
【図１】
2016211364.tif 000009
【図２】
2016211364.tif 000010